(57)【要約】      （修正有）【課題】経時的な紫外線暴露によって、コントラスト向上層の着色や、或いはさらに近赤外線吸収機能等の色素によって実現する色素含有光吸収層の光吸収機能が劣化しないコントラスト向上フィルタと、これを用いた画像表示装置を提供する。【解決手段】ＰＤＰ用コントラスト向上フィルタは、紫外線吸収剤を含有しない透明基材上に、光透過部と光吸収部を有するコントラスト向上層が形成され、或いは更に色素を含有する色素含有光吸収層が形成され、コントラスト向上層の少なくとも光透過部が光重合性化合物と紫外線吸収剤と光重合開始剤として式［１］で表わされる化合物を含む樹脂組成物の硬化物からなる。2012194522.tif 000011（式中、Ｒ1は芳香族基、メチル基、または水素を表わし、Ｒ2〜Ｒ7はそれぞれ独立して直鎖または分岐鎖状のアルキル基を表わす。）【選択図】なし【特許請求の範囲】
【請求項１】
紫外線吸収剤を含有しない透明基材と、前記透明基材の一方の面に形成され、面方向に間隔を空けて多数配置された光吸収部、及び前記光吸収部の少なくとも間に設けられた光透過部を有するコントラスト向上層と、を有するコントラスト向上フィルタであって、
前記光透過部が光重合性化合物と紫外線吸収剤と光重合開始剤とを含む樹脂組成物を光重合させて形成された硬化物からなり、前記光重合開始剤が下記式［１］で表わされる化合物である、コントラスト向上フィルタ。
【化１】
2012194522.tif 000009
（式中、Ｒ1は芳香族基、メチル基、または水素を表わし、Ｒ2〜Ｒ7はそれぞれ独立して
直鎖または分岐鎖状のアルキル基を表わす。）
【請求項２】
上記式［１］で表わされる化合物が、下記式［２］で表わされるビス（２，４，６−トリメチルベンゾイル）−フェニルホスフィンオキシドである、請求項１に記載のコントラスト向上フィルタ。
【化２】
2012194522.tif 000010
【請求項３】
前記樹脂組成物が酸化防止剤をさらに含む、請求項１又は２に記載のコントラスト向上フィルタ。
【請求項４】
上記光吸収部が、光重合性化合物と紫外線吸収剤と光重合開始剤と光吸収性色材を含む暗色樹脂組成物を光重合させて形成された硬化物からなり、前記暗色樹脂組成物中の前記光重合開始剤が上記式［１］又は上記式［２］で表わされる化合物である、請求項１乃至３のいずれか一項に記載のコントラスト向上フィルタ。
【請求項５】
前記暗色樹脂組成物が酸化防止剤をさらに含む、請求項４に記載のコントラスト向上フィルタ。
【請求項６】
さらに、色素を含有する色素含有光吸収層を有する、請求項１乃至５のいずれか一項に記載のコントラスト向上フィルタ。
【請求項７】
前記色素含有光吸収層が近赤外線吸収機能、ネオン光吸収機能、及び色補正機能から選ばれる１種以上の機能を担う層である、請求項６に記載のコントラスト向上フィルタ。
【請求項８】
請求項１乃至５のいずれか一項に記載のコントラスト向上フィルタを、ディスプレイパネルの観察者側に備える、画像表示装置。
【請求項９】
請求項６又は７に記載のコントラスト向上フィルタを、前記色素含有光吸収層よりもコントラスト向上層を観察者側に位置させる向きで、備える、画像表示装置。
【発明の詳細な説明】
【技術分野】
【０００１】
本発明は、プラズマディスプレイパネル（ＰＤＰとも言う）等のディスプレイパネルの観察者側に配置することで、外光によってディスプレイパネルが表示する画像のコントラストが低下するのを防ぐコントラスト向上フィルタと、このフィルタを用いた画像表示装置とに関する。特に、経時的紫外線暴露に対する耐光性に優れたコントラスト向上フィルタと、これを用いた画像表示装置に関する。
【背景技術】
【０００２】
プラズマディスプレイパネル（ＰＤＰ）等のディスプレイパネルの観察者側には、外光による画像のコントラスト低下を防ぐコントラスト向上フィルタ、ディスプレイパネルから放出される電磁波を遮蔽する電磁波遮蔽フィルタ、近赤外線を遮蔽する近赤外線吸収フィルタ、ネオン光を遮蔽するネオン光吸収フィルタ、表示画像を好みの色調に調整する色補正フィルタ、或いは外光反射を防止する反射防止フィルタ等の各種フィルタが要求に応じて設けられている。
【０００３】
ＰＤＰ用コントラスト向上フィルタは、通常、樹脂フィルムからなる透明基材とコントラスト向上層とを少なくとも有する。コントラスト向上層は、通常、多数の帯状の光吸収部をストライプ状に配列して、光吸収部の間を光透過部とする。光吸収部で外光を吸収し、光透過部で画像光を透過させる。この様な、コントラスト向上層は、例えば、透明基材の面に、先ず、光吸収部の形状に対応する凹部を表面に多数有する透明樹脂層として、成形型と光硬化性樹脂とを用いて、紫外線など光照射による光硬化によって光透過部を形成し、次に、前記凹部の内部のみに、カーボンブラックを樹脂バインダ中に含む暗色インクを充填し固化させて、多数の光吸収部とすることで形成する。また、ネオン光吸収フィルタは、ネオン光吸収色素をバインダ樹脂中に含有させたネオン光吸収層で実現される。
【０００４】
また、特にディスプレイパネル用のフィルタでは、複数のフィルタ機能を一枚のフィルタで実現することが、フィルタの薄型化、材料ロスや工程数削減による低コスト化などの点で望まれている。このため、コントラスト向上フィルタにおいても、コントラスト向上機能以外に、電磁波遮蔽機能、近赤外線吸収機能、ネオン光吸収機能、色補正機能、反射防止機能等を、要求性能に応じて複合化したフィルタとすることが多い（特許文献１）。
【０００５】
また、コントラスト向上フィルタ以外のフィルタでは、例えば、近赤外線吸収フィルタは、近赤外線色素をバインダ樹脂中に含有させた近赤外線吸収層で実現される。また、ネオン光吸収フィルタ、色補正フィルタも、近赤外線吸収フィルタと同様に、適応する吸収波長を有する色素をバインダ樹脂中に含有させた、色素含有光吸収層として実現される。
【０００６】
ただ、コントラスト向上層は、その光透過部が透明樹脂層という樹脂から構成されるので、コントラスト向上フィルタを使用していると、経時的に劣化し着色（黄色味を帯びる）することがある。経時的な劣化は、使用環境下で晒される紫外線等によるものである。また、近赤外線吸収色素により実現される近赤外線吸収層も、経時的な紫外線暴露により劣化する。近赤外線吸収層が劣化すると、近赤外線吸収性能が低下する。
【０００７】
そこで、本出願人は本発明出願時において未公開特許として、コントラスト向上層や近赤外線吸収層よりも観察者側の位置となる樹脂フィルムからなる透明基材中に、紫外線吸収剤を含有させた構成のコントラスト向上フィルタを提案している（特許文献２）。
【先行技術文献】
【特許文献】
【０００８】
【特許文献１】特開２００８−１４６０７３号公報
【特許文献２】特願２０１０−２２３９５６号
【発明の概要】
【発明が解決しようとする課題】
【０００９】
しかしながら、前記特許文献２によるコントラスト向上フィルタは、透明基材として、紫外線吸収剤を含有する樹脂フィルムを使用することから、紫外線吸収剤を含有していない一般的な樹脂フィルムに対して材料費が高くなり、製品コスト高につながるという問題があった。
【００１０】
すなわち、本発明の課題は、経時的な紫外線暴露によって、コントラスト向上層の着色や、或いはさらに近赤外線吸収機能等の色素によって実現する色素含有光吸収層の光吸収機能が劣化しないコントラスト向上フィルタを実現することである。また、このフィルタを用いた画像表示装置を提供することである。
【課題を解決するための手段】
【００１１】
本発明のコントラスト向上フィルタは、紫外線吸収剤を含有しない透明基材と、該透明基材の一方の面に形成され、面方向に間隔を空けて多数配置された光吸収部、及び該光吸収部の少なくとも間に設けられた光透過部を有するコントラスト向上層と、を有するコントラスト向上フィルタであって、前記光透過部が光重合性化合物と紫外線吸収剤と光重合開始剤とを含む樹脂組成物を光重合させて形成された硬化物からなり、前記光重合開始剤が下記式［１］で表わされる化合物であることを特徴とするものである。
【化１】
2012194522.tif 000002
（式中、Ｒ1は芳香族基、メチル基、または水素を表わし、Ｒ2〜Ｒ7はそれぞれ独立して直鎖または分岐鎖状のアルキル基を表わす。）
【００１２】
本発明の好ましい態様においては、上記式［１］で表わされる化合物が、下記式［２］で表わされるビス（２，４，６−トリメチルベンゾイル）−フェニルホスフィンオキシドである。
【化２】
2012194522.tif 000003
【００１３】
本発明の好ましい態様においては、上記樹脂組成物が酸化防止剤をさらに含む。
【００１４】
本発明の好ましい態様においては、上記光吸収部が、光重合性化合物と紫外線吸収剤と光重合開始剤と光吸収性色材を含む暗色樹脂組成物を光重合させて形成された硬化物からなり、前記暗色樹脂組成物中の前記光重合開始剤が上記式［１］又は上記式［２］で表わされる化合物である。
【００１５】
本発明の好ましい態様においては、上記暗色樹脂組成物が酸化防止剤をさらに含む。
【００１６】
本発明の好ましい態様においては、さらに、色素を含有する色素含有光吸収層を有する。
【００１７】
本発明の好ましい態様においては、上記色素含有光吸収層が近赤外線吸収機能、ネオン光吸収機能、及び色補正機能から選ばれる１種以上の機能を担う層である。
【００１８】
本発明の画像表示装置は、上記コントラスト向上フィルタを、ディスプレイパネルの観察者側に、上記色素含有光吸収層も有する形態では該色素含有光吸収層よりもコントラスト向上層を観察者側に位置させる向きで、備えることを特徴とするものである。
【発明の効果】
【００１９】
（１）本発明によるコントラスト向上フィルタによれば、コントラスト向上層自体が紫外線吸収剤を含有しているので、透明基材に紫外線吸収剤を含有させることなく、コントラスト向上層の紫外線暴露による経時的な着色を防止できる。また、紫外線吸収剤は透明基材に含有させる必要がないので、透明基材としてコスト高となる紫外線吸収剤入りの樹脂フィルムを使用する必要がなく、より低コストで実現できる。また、紫外線吸収剤を含有する紫外線吸収層を、別途追加する必要がないので、紫外線吸収層増加に伴う工程数増や製造費増が発生せず、コストを抑えたコントラスト向上フィルタとすることが出来る。（２）さらに、機能層として、近赤外線吸収機能、ネオン光吸収機能、色補正機能などの色素含有光吸収層を備える形態でも、コントラスト向上層が含む紫外線吸収剤によって、これらの機能が紫外線によって経時的に低下するのを防げる。
【００２０】
（３）本発明による画像表示装置によれば、経時的な紫外線暴露によって、コントラスト向上層が着色するのを防げ、また、近赤外線吸収機能、ネオン光吸収、色補正機能等の色素を用いた色素含有光吸収層を備える場合でも、これらによる光吸収機能が紫外線によって経時的に低下するのを防げる。このため、経時的な表示画像の品質低下を防げる。
【図面の簡単な説明】
【００２１】
【図１】本発明によるコントラスト向上フィルタの一形態を例示する断面図。
【図２】本発明によるコントラスト向上フィルタの別の一形態（機能層あり）を例示する断面図。
【図３】本発明による画像表示装置の一形態を例示する断面図。
【発明を実施するための形態】
【００２２】
以下、本発明の実施の形態について図面を参照しながら説明する。なお、図面は概念図であり、構成要素の縮尺関係、縦横比等は誇張されていることがある。本明細書において、「面方向」とは、コントラスト向上フィルタのシート面に平行な方向であって、言い換えると、コントラスト向上層の表裏面に平行な方向でもある。「機能層」とは、近赤外線吸収機能、ネオン光吸収機能、及び色補正機能以外の機能を担う層であり、色素含有光吸収層は機能層には含めないことにする。
【００２３】
Ａ．コントラスト向上フィルタ：
先ず、図１の断面図を参照して、本発明のコントラスト向上フィルタをその一実施形態例で説明する。図１に例示する形態の、本発明のコントラスト向上フィルタ１０は、紫外線吸収剤を含有しない透明基材１と、透明基材１の一面（同図の場合は図面下方の面）に形成され、面方向に複数の溝が並設された光透過部２ａ、および光透過部２ａの該溝内に形成された光吸収部２ｂを有するコントラスト向上層２とを有する。更に、同図の形態では、波長吸収機能層として、コントラスト向上層２に隣接して形成され、近赤外線吸収色素など色素を含む色素含有光吸収層３も有する。
【００２４】
上記光透過部２ａは、少なくとも紫外線吸収剤と光重合性化合物と上記式［１］で表わされる特定の光重合開始剤とを含む樹脂組成物を光重合させて形成した硬化物から構成された光学要素となっている。ただ、光透過部２ａは光重合による硬化物であるため、紫外線吸収剤を含有させると、光重合させるときに使う紫外線は紫外線吸収剤で吸収される。このため、紫外線吸収剤で紫外線の一部或いはさらに全部が吸収されたとしても光重合して硬化物となる様に、本発明では、上記式［１］で表わされる特定の光重合開始剤を用いる。
【００２５】
この様な構成とすることによって、紫外線吸収剤による紫外線吸収機能の付与と、光重合性化合物の硬化物としての光透過部２ａの形成とを両立させることができる。このため、コントラスト向上層２自体が紫外線によって劣化し着色することを防げる。さらに、上記式［１］で表わされる光重合性化合物としては、上記式［２］で表わされるビス（２，４，６−トリメチルベンゾイル）−フェニルホスフィンオキシドを、好ましくは使用できる。
【００２６】
また、図１に例示の実施形態例のコントラスト向上フィルタ１０は、色素含有光吸収層３も備えた構成である。このように、色素含有光吸収層３を有する形態では、コントラスト向上フィルタ１０を使用時は、もちろんのこと、コントラスト向上層２が色素含有光吸収層３に対する紫外線防御層となる様な向きで使用する。すなわち、コントラスト向上フィルタ１０は、色素含有光吸収層３よりもコントラスト向上層２側を観察者Ｖ側に向けて使用する。この様にすることで、色素含有光吸収層３として、近赤外線吸収層、ネオン光吸収層、色補正層等を紫外線から保護することができる。
【００２７】
また、図１の形態では、色素含有光吸収層３はコントラスト向上層２に接して形成されている形態であるが、コントラスト向上層２の少なくとも光透過部２ａには光重合開始剤として上記特定の式［１］又は式［２］の化合物が使用されているので、光重合開始剤の残渣が、色素含有光吸収層３に移行しても、層中の色素を劣化させることがない。
【００２８】
なお、紫外線で劣化する色素を含有する色素含有光吸収層３が存在しない構成の場合には、コントラスト向上フィルタ１０の向きは、それが有する各層の目的機能に応じたものとなる。例えば、透明基材１とコントラスト向上層２とからなる構成の場合では、観察者Ｖ側をコントラスト向上層２側としても良いし、透明基材１側としてもよい。但し、後者の如く透明基材１側とすれば、透明基材１は保護層の機能を担うことができる。
【００２９】
光吸収部２ｂは、通常、平面視形状が帯状で、その延在方向を互いに平行にして一定間隔で配置される。例えば、図１の断面図に例示のコントラスト向上層２では、光吸収部２ｂは断面形状が三角形状で、平面視形状が直線で、紙面手前から奥に向かって紙面に垂直に延在している。また、光透過部２ａは図面左右方向において、光吸収部２ｂの間に存在すると共に、図面では光吸収部２ｂの三角形頂部の上側にも存在する。
【００３０】
光透過部２ａと光吸収部２ｂの形状及び寸法例をここで示せば、光吸収部２ｂは、底辺２０μｍ、高さが１２０μｍの二等辺三角形の断面形状の柱状体である。多数の光吸収部２ｂはこの柱状体の延在方向を面方向に平行に多数互いに間隔を開けて一定の周期で配列されたものとなる。したがって、光吸収部２ｂの平面視形状は、直線が多数間隔を開けて一方向に配列したものとなる。光吸収部２ｂの配列周期は８０μｍ（間隔が６０μｍ）で、光透過部２ａの厚みは２００μｍである。なお、本発明はここで例示した形状及び寸法に限定されるものではない。
【００３１】
以下、各層毎に更に詳述する。
【００３２】
〔透明基材〕
透明基材１としては、ガラス、樹脂等からなる透明な基材を使用できる。透明基材１の樹脂は、例えば、ポリエチレンテレフタレートなどのポリエステル系樹脂、シクロオレフィン重合体などのポリオレフィン系樹脂、トリアセチルセルロースなどのセルロース系樹脂、或いはアクリル系樹脂、ポリカーボネート系樹脂等である。これら樹脂は、フィルム、シート、板の形態で使用される。なお、「フィルム」、「シート」、「板」は通常厚みにより大まかに区別されるが、本発明では単に呼称上の違いのみであり、その意味の区別は特にない。なお、透明基材１の厚みは、樹脂シートの場合、例えば１２〜５００μｍである。
【００３３】
透明基材１には、物性改善など必要に応じて適宜、公知の各種添加剤を含有させても良い。例えば、帯電防止剤、充填剤などである。但し、紫外線吸収剤は含有させない。
【００３４】
〔コントラスト向上層〕
コントラスト向上層２は、紫外線吸収剤を含有しない透明基材１の少なくとも一方の面に形成された紫外線吸収剤を含有する層であり、面方向に所定の間隔を空けて多数配置された光吸収部２ｂと、この光吸収部２ｂの少なくとも間に存在する紫外線吸収剤を含有する光透過部２ａとからなる。光吸収部２ｂが外光を吸収し、光吸収部２ｂの間の光透過部２ａが画像光の透過性を確保すると共に紫外線吸収剤含有する部分で、これらにより外光の影響を抑制して、コントラストを向上させると共に、紫外線を吸収する。
【００３５】
コントラスト向上層２の厚さは、光透過部２ａの厚さに等しく、光透過部２ａの厚さは、通常、光吸収部２ｂの厚さ以上である。光透過部２ａの厚さは、仕様にもよるが、例えば５０〜３００μｍ程度、好ましくは５０〜２５０μｍ程度である。
【００３６】
［光透過部］
光透過部２ａは、少なくとも紫外線吸収剤と光重合性化合物と光重合開始剤を含む樹脂組成物を光重合させて硬化させることで、該樹脂組成物の硬化物として形成される、紫外線吸収機能を有する透明な光学要素である。また、光透過部２ａでは、光重合開始剤として、下記式［１］で表わされる特定の化合物を用いる。
【化３】
2012194522.tif 000004
（式中、Ｒ1は芳香族基、メチル基、または水素を表わし、Ｒ2〜Ｒ7はそれぞれ独立して直鎖または分岐鎖状のアルキル基を表わす。）
【００３７】
また、上記式［１］で表わされる特定の化合物としては、具体的には、下記式［２］で表わされる化合物、ビス（２，４，６−トリメチルベンゾイル）−フェニルホスフィンオキシドを好ましくは用いることができる。
【化４】
2012194522.tif 000005
【００３８】
上記光重合性化合物としては、光重合開始剤の存在下に、紫外線や可視光等の光照射による光重合によって硬化可能な化合物であれば特に制限はなく公知のものを適宜採用することができる。この様な光重合性化合物として、光照射により硬化可能な、プレポリマー（オリゴマーも包含する）及びモノマーの群から選ばれる１種又は２種以上が用いられる。光重合性化合物は、これらプレポリマー及びモノマーからの選ばれた１種又は２種以上と、光重合開始剤と紫外線吸収剤を混合した光重合性の樹脂組成物として用いられる。
【００３９】
光重合開始剤の該樹脂組成物中に於ける添加量は、光重合性化合物全量に対して、１〜５質量％が好ましく、より好ましくは２〜３質量％である。光重合開始剤の添加量が１質量％未満であると、光重合性化合物を十分に光重合させることができず硬化が不十分となるおそれがあり、５質量％を超えると、コスト高となるおそれがある。また、色素含有光吸収層と接して形成する場合に、この層中の色素の劣化を助長する点でも好ましくない。
【００４０】
上記光重合性化合物のプレポリマー、モノマーとしては、具体的には、分子中に（メタ）アクリロイル基、（メタ）アクリロイルオキシ基等のラジカル重合性不飽和基を有する化合物を用いることができる。なお、例えば（メタ）アクリロイル基とは、アクリロイル基又はメタクリロイル基の意味である。また、以下の（メタ）アクリレートも同様に、アクリレート又はメタクリレートの意味である。また、アクリレート化合物及びメタクリレート化合物を総称して、単にアクリレート（化合物）、アクリレート系化合物等とも呼ぶ。
【００４１】
ラジカル重合性不飽和基を有するプレポリマーの例としては、ポリエステル（メタ）アクリレート、ウレタン（メタ）アクリレート、エポキシ（メタ）アクリレート、メラミン（メタ）アクリレート、トリアジン（メタ）アクリレート等のアクリレート系プレポリマー等が使用できる。
【００４２】
ラジカル重合性不飽和基を有するモノマーの例としては、アクリレート系モノマーの場合で例示すれば、単官能モノマーとして、メチル（メタ）アクリレート、２−エチルヘキシル（メタ）アクリレート、フェノキシエチル（メタ）アクリレート、２−ヒドロキシエチル（メタ）アクリレート、２−ヒドロキシプロピル（メタ）アクリレート、２−ヒドロキシブチル（メタ）アクリレート、２−ヒドロキシ−３−フェノキシプロピル（メタ）アクリレート、カルボキシポリカプロラクトン（メタ）アクリレート等のアクリレート系モノマー、（メタ）アクリルアミド等がある。また、多官能モノマーとして、１，６−ヘキサンジオールジ（メタ）アクリレート、ネオペンチルグリコールジ（メタ）アクリレート、エチレングリコールジ（メタ）アクリレート、ジエチレングリコールジ（メタ）アクリレート、プロピレングリコールジ（メタ）アクリレート、トリプロピレングリコールジ（メタ）アクリレート、ペンタエリスリトールジ（メタ）アクリレートモノステアレート等の２官能モノマー、ペンタエリスリトールトリ（メタ）アクリレート、トリメチールプロパントリ（メタ）アクリレート、トリメチロールプロパンエチレンオキサイドトリ（メタ 
）アクリレート等の３官能モノマー、ペンタエリスリトールテトラ（メタ）アクリレート、ジペンタエリスリトールテトラ（メタ）アクリレート、ジペンタエリスリトールペンタ（メタ）アクリレート、ジペンタエリスリトールヘキサ（メタ）アクリレート等の４官能以上の多官能モノマー等がある。
【００４３】
上記紫外線吸収剤としては、公知の化合物を使用することができる。この様な紫外線吸収剤としては、ベンゾトリアゾール系、ベンゾフェノン系、サリシレート系、ベンゾエート系等の有機系紫外線吸収剤、或いは、無機系紫外線吸収剤が挙げられる。
【００４４】
有機系紫外線吸収剤におけるベンゾトリアゾール系紫外線吸収剤としては、２−（２’−ヒドロキシ−５’−メチルフェニル）ベンゾトリアゾール、２−（２’−ヒドロキシ−５’−ブチルフェニル）ベンゾトリアゾール、２−（２’−ヒドロキシ−５’−ｔ−ブチルフェニル）ベンゾトリアゾール、２−（２’−ヒドロキシ−５’−ｔ−オクチルフェニル）ベンゾトリアゾール、２−（２’−ヒドロキシ−３’，５’−ジ−ｔ−ブチルフェニル）ベンゾトリアゾール、２−（２’−ヒドロキシ−３’，５’−ジ−ｔ−アミルフェニル）ベンゾトリアゾール、２−（２’−ヒドロキシ−３’−ｔ−ブチル−５’−メチルフェニル）−５−クロロベンゾトリアゾール、もしくは２−（２’−ヒドロキシ−３’，５’−ジ−ｔ−ブチルフェニル）−５−クロロベンゾトリアゾール等が挙げられる。
【００４５】
ベンゾフェノン系紫外線吸収剤としては、２，４−ジヒドロキシベンゾフェノン、２−ヒドロキシ−４−メトキシベンゾフェノン、２−ヒドロキシ−４−オクチルオキシベンゾフェノン、２−ヒドロキシ−４−ドデシルオキシベンゾフェノン、２，２’−ジヒドロキシ−４−メトキシベンゾフェノン、もしくは２，２’−ジヒドロキシ−４，４’−ジメトキシベンゾフェノン等が挙げられる。
【００４６】
サリシレート系紫外線吸収剤としては、フェニルサリシレート、ｐ−ｔ−ブチルフェニルサリシレート、もしくはｐ−オクチルフェニルサリシレート等が挙げられる。ベンゾエート系紫外線吸収剤としては、ヘキサデシル−２，５−ｔ−ブチル−４−ヒドロキシベンゾエート、もしくは２，４−ジ−ｔ−ブチルフェニル−３’，５’−ジ−ｔ−ブチル−４’−ヒドロキシベンゾエート等が挙げられる。
【００４７】
無機系紫外線吸収剤としては、酸化チタン、酸化亜鉛、酸化セリウム、酸化鉄、硫酸バリウム等の微粉末が挙げられる。
【００４８】
紫外線吸収剤の吸収波長は、紫外線帯域の波長１０〜３８０ｎｍの全域に亘っていることが好ましい。紫外線吸収剤をコントラスト向上層２に含有させておくことで、コントラスト向上フィルタ１０としての紫外線吸収性能を、波長１０〜３８０ｎｍの範囲において、紫外線の透過率が０．２％以下とすることが可能となる。
【００４９】
紫外線吸収剤の添加量は、重合性化合物全量に対し、０．１〜１０質量％が好ましく、より好ましくは１〜５質量％である。紫外線吸収剤の添加量が１０質量％を超えると、光重合を阻害するおそれがあり、０．１質量％未満であると、紫外線吸収効果が充分に得られないおそれがある。ただ、本発明では、どちらかと言うと厚みが厚く通常５０μｍ以上になるコントラスト向上層２に紫外線吸収剤を含有させているので、厚みによって紫外線吸収性能を稼げるため、厚みの薄い層に含有させる場合にくらべて、体積割合は少なくできる。この為、光重合への阻害阻止と、紫外線吸収性能とのバランスは取り易い。
【００５０】
紫外線吸収剤と光重合性化合物と上記特定の光重合開始剤とを含む樹脂組成物を、光重合させるには、紫外線や可視光を照射すると良い。ただ、光透過部２ａ或いは更に光吸収部２ｂを光重合させる際に、紫外線域での光線を利用する場合には、紫外線吸収剤で可視光域との境界波長３８０ｎｍ側の長波長側の紫外線は完全に吸収させずに、光重合に寄与できる程度に残しておいてもよい。また、光重合を３８０ｎｍ以上の可視光域の光線で行う場合は、この限りではない。
【００５１】
この点、上記式［１］又は式［２］で表わされる化合物からなる光重合開始剤は、吸収波長領域が比較的広く、３８０ｎｍ未満の紫外線にも感度を有する上、３８０ｎｍ以上の可視光にも感度を有するので、光重合が可能となる。光重合は、紫外線、可視光線、或いは紫外線と可視光線、の照射で行う。
【００５２】
樹脂組成物は、酸化防止剤をさらに含んでいることが好ましい。樹脂組成物に酸化防止剤を含ませることにより、可視光領域の色変化および近赤外領域の色変化をより抑制することができる。すなわち、紫外線と温度が要因で、光重合開始剤の残渣または光重合性化合物の残渣から酸が発生し、この酸により色素含有光吸収層の色素が酸化され、色素が劣化してしまうおそれがある。これに対し、樹脂組成物に酸化防止剤を含有させた場合には、酸化防止剤により色素含有光吸収層に含まれる色素の酸化を抑制することができるので、色素の劣化をより抑制でき、可視光領域の色変化および近赤外領域の色変化をより抑制することができる。
【００５３】
酸化防止剤としては、フェノール系、アミン系、硫黄系、リン系の酸化防止剤が挙げられる。フェノール系酸化防止剤としては、２，６−ジ−ｔ−ブチル−ｐ−クレゾール（BHT）、２，２’−メチレンビス（４−メチル−６−ｔ−ブチルフェノール）、トリエチレングリコール−ビス［３−（３−ｔ−ブチル−５−メチル−４−ヒドロキシフェニル）プロピオネート］、１，６−ヘキサンジオール−ビス［３−（３，５−ジ−ｔ−ブチル−４−ヒドロキシフェニル）プロピオネート］、ペンタエリスリチル・テトラキス［３−（３，５−ジ−ｔ−ブチル−４−ヒドロキシフェニル）プロピオネート］、オクタデシル−３−（３，５−ジ−ｔ−ブチル−４−ヒドロキシフェニルプロピオネート、３，５−ジ−ｔ−ブチル−４−ヒドロキシベンジルホスホネート−ジエチルエステル等が挙げられる。
【００５４】
アミン系酸化防止剤としては、オクチルジフェニルアミン、Ｎ−ｎ−ブチル−ｐ−アミノフェノール、Ｎ，Ｎ−ジイソプロピル−ｐ−フェニレンジアミン、ｎ−ブチルアミン、トリエチルアミン、ジエチルアミノメチルメタクリレート等が挙げられる。
【００５５】
硫黄系酸化防止剤としては、ジラウリル−３，３’−チオジプロピオネート（DLTDP）、ジステアリル３，３’−チオジプロピオネート（DSTDP）等が挙げられる。リン系酸化防止剤としては、トリフェニルホスファイト（TTP）、トリイソデシルホスファイト（TDP）等が挙げられる。
【００５６】
酸化防止剤の添加量は、光重合性化合物全量に対し、０．１〜２．０質量％であることが好ましい。酸化防止剤の添加量が０．１質量％未満であると、酸化防止剤を含有させる効果が充分に得られないおそれがあるからであり、２．０質量％を超えると、酸化防止剤が光透過部２ａからブリードアウトするおそれがあるからである。
【００５７】
［光吸収部］
光吸収部２ｂは外光を吸収する光学要素であり、光吸収性の暗色材料で形成することができる。暗色材料としては有機材料、無機材料、いずれでも良い。有機材料としては、光吸収性色材をバインダ樹脂に含有させた、塗料（乃至はインキ）等の暗色樹脂組成物を用いることができる。
【００５８】
該光吸収性色材は、光吸収性が高く暗色の、つまり低明度の有彩色或いは無彩色を呈する暗色色材を用いることができる。暗色の代表例は黒色であり、無彩色の黒色が画像表示の色に影響を与えず、また外光吸収が大きい点で好ましい。又、低明度の有彩色としては、茶褐色、紺色、臙脂色、深緑色等が挙げられる。なお、暗色色材としては、公知の色材、黒色で言えば、例えば、カーボンブラック、黒色酸化鉄等の黒色顔料、アニリンブラック等の黒色染料などを用いれば良い。また、暗色色材としては、これら暗色色材でアクリル樹脂粒子等を暗色に着色した暗色の樹脂粒子などでもよい。また、青色、黄色、赤色などの有彩色の色材を複数種類用いて混色により、暗色材料を黒色など無彩色乃至は有彩色の暗色としても良い。光吸収性色材の添加量は、バインダ樹脂全量に対して例えば５〜１００質量％とすることが可能である。
【００５９】
バインダ樹脂の樹脂としては、アクリル樹脂、ポリカーボネート樹脂、スチレン樹脂等の熱可塑性樹脂でも良いが、固化が迅速などの点で、好ましくは、硬化性樹脂、それも、紫外線や電子線で硬化する光硬化性樹脂を用いるのが良い。光硬化性樹脂としては、光透過部２ａで列記した光重合性化合物を用いることができる。
【００６０】
光吸収部２ｂは暗色であるが故に、それ自体で相応の紫外線吸収性を有するので、更に光吸収部２ｂには紫外線吸収剤を含有させなくても良いが、紫外線吸収剤を含有させ、なお且つ光重合性化合物に光重合開始剤を加えて光重合させて形成する場合は、光重合開始剤には、光透過部２ａの場合と同様に、上記式［１］乃至は上記式［２］の化合物を用いるのが好ましい。ただ、光吸収部２ｂを、紫外線吸収剤は含有させずに、光重合性化合物に光重合開始剤を加えて光重合させて、色素含有光吸収層３に接して形成する場合は、光重合開始剤には色素含有光吸収層３中の色素劣化を防ぐ意味で、上記式［１］乃至は上記式［２］の化合物を用いるのが好ましい。この場合、光重合開始剤の暗色樹脂組成物中に於ける添加量は、バインダ樹脂と光吸収性色材の合計量に対して、１〜５質量％が好ましく、より好ましくは１〜３質量％である。光重合開始剤の添加量が１質量％未満であると、光重合性化合物を十分に光重合させることができず硬化が不十分となるおそれがあり、５質量％を超えると、コスト高となる上、ネオン光吸収色素の劣化を助長するおそれがある。
【００６１】
一方、光吸収部２ｂが色素含有光吸収層３に接しない位置となり、なお且つ紫外線吸収剤を含有させない場合には、光重合開始剤としては、従来公知の化合物を使用しても良い。例えば、アセトフェノン系光重合開始剤、ベンゾフェノン系光重合開始剤などである。
【００６２】
暗色樹脂組成物は、酸化防止剤をさらに含んでいることが好ましい。酸化防止剤としては、上記で説明した光透過部形成用の樹脂組成物に含まれる酸化防止剤と同様のものを用いることができるので、ここでは詳細な説明を省略する。暗色樹脂組成物に含まれる酸化防止剤は、光透過部用の樹脂組成物に含まれる酸化防止剤と同様の効果を奏するものである。
【００６３】
酸化防止剤の添加量は、バインダ樹脂と光吸収性色材の合計量に対して、０．１〜２．０質量％であることが好ましい。酸化防止剤の添加量が０．１質量％未満であると、酸化防止剤を含有させる効果が得られないおそれがあるからであり、２．０質量％を超えると、酸化防止剤が光吸収部２ｂからブリードアウトするおそれがあるからである。
【００６４】
［コントラスト向上層の形成法］
コントラスト向上層２自体の形成法は、従来公知の方法によれば良い。すなわち、コントラスト向上層２の形成は、光重合性化合物を光重合させて形成する、いわゆるフォトポリマー法（別名２Ｐ法）で形成する。フォトポリマー法では、シリンダ状の成形型を使用すれば、透明基材１を連続シートで供給しながら連続的に成形できる点で、生産性に優れる成形方法である。
【００６５】
例えば、先ず最初に、２Ｐ法で透明基材１上に、成形型と光硬化性樹脂への紫外線など光照射による光硬化によって、光吸収部２ｂに対応する形状の溝を有する光透過部２ａを形成する。次に、前記溝のみに、暗色材料の暗色インクをワイピング法で充填し固化させて光吸収部２ｂを形成して、コントラスト向上層２とする。
【００６６】
〔色素含有光吸収層〕
色素含有光吸収層３は、機能層の一種であり、色素を含有し光を吸収させる層である。色素含有光吸収層３としては、例えば、近赤外線吸収色素を含有する近赤外線吸収層、ネオン光吸収色素を含有するネオン光吸収層、色補正色素を含有する色補正層などが挙げられる。これらによる近赤外線吸収機能、ネオン光吸収機能、色補正機能は、それぞれに対応する色素を同じ層に混在させることで、任意の１以上の機能を１層の色素含有光吸収層３で担うことも可能となる。また、他の機能層、例えば、粘着剤層と兼用することもある。
【００６７】
色素含有光吸収層３は、吸収が望まれる波長域を吸収する色素を含む層として形成されるが、代表的には、色素をバインダ樹脂中に含有する層として形成される。
【００６８】
近赤外線吸収層に用いる近赤外線吸収色素としては、アントラキノン系化合物、ナフトキノン系化合物、フタロシアニン系化合物、ジイモニウム系化合物、ジチオニール錯体などの有機系色素、インジウム錫酸化物、チタン酸化物、セシウム含有タングステン酸化物などの無機系色素を１種又は２種以上併用する。併用では、例えばフタロシアニン系化合物とジイモニウム系化合物との併用が、特に、可視光に対する透明性、耐光性などの点で好ましい。
【００６９】
ネオン光吸収層に用いるネオン光吸収色素としては、ＰＤＰから放射されるネオン光を吸収させる色素である。ネオン光吸収色素は、上記ネオン光の中心波長を５９０ｎｍとすれば、該５９０ｎｍ付近に最大吸収ピークを有するものが好ましい。ネオン光吸収色素としては、具体的には、シアニン系色素、オキソノール系色素、メチン系色素、サブフタロシアニン系色素、ポルフィリン系色素等のネオン光吸収色素が挙げられる。これらの色素は、１種単独使用、又は２種以上併用する。
【００７０】
色補正層に用いる色補正色素は、コントラスト向上フィルタによる表示画像を好みの色調（天然色、或いは天然色から多少偏移した色） に補正する為の色素である。このような色補正色素としては、有機系色素、無機系色素などであり、具体的には、アントラキノン系、ナフタレン系、などが挙げられる。これらの色素は、１種単独使用、又は２種以上併用する。
【００７１】
上記色素を含有させるバインダ樹脂としては、アクリル樹脂、ポリエステル樹脂、ウレタン樹脂、スチレン樹脂等の熱可塑性樹脂、ウレタン樹脂、エポキシ樹脂、アクリル樹脂等の熱硬化性樹脂を用いるのが好ましい。また、粘着剤層と兼用させるときは、バインダ樹脂として、アクリル樹脂系、ポリエステル樹脂系等の粘着剤を用いることもできる。なお、光重合開始剤による色素劣化のおそれがある場合は、光重合開始剤を含む光硬化性樹脂は避けるべきである。
【００７２】
色素含有光吸収層中には、必要に応じて、公知の各種添加剤を添加しても良い。例えば、紫外線吸収剤、帯電防止剤、充填剤などである。
【００７３】
〔その他の層：機能層〕
本発明によるコントラスト向上フィルタ１０は、上記した層以外のその他の層を適宜有しても良い。例えば機能層である。機能層は、従来公知のコントラスト向上フィルタなどディスプレイ前面用フィルタに於ける各種機能層を適宜採用できる。この様な機能層は、大別すると光学機能を担う光学機能層と、光学機能以外の機能を担う非光学機能層がある。光学機能層の例を挙げれば、上記色素含有光吸収層以外の層として、反射防止層（防眩、反射防止、防眩及び反射防止兼用のいずれか）がある。
【００７４】
また、非光学機能層の例を挙げれば、ディスプレイパネルからの電磁波を遮蔽する電磁波遮蔽層、表面を保護する表面保護層やハードコート層、帯電防止層、汚染防止層、耐衝撃層、２層間の物質移動を防ぐバリア層、２層間を密着させる接着剤層（含む粘着剤層）などがある。なお、光学機能層及び非光学機能層の夫々の各層は単層で機能を兼用する事もあり、光学機能層と非光学機能層間で兼用する事もある。また、機能層は、コントラスト向上層２に於ける光透過部２ａ、色素含有光吸収層３と兼用することもある。
【００７５】
また、機能層は、透明基材１の他方の面（コントラスト向上層２が形成されていない側の面）、透明基材１とコントラスト向上層２との間、コントラスト向上層２と色素含有光吸収層３との間、色素含有光吸収層３の面、のいずれか１以上の位置に設けることができる。
【００７６】
例えば、図２で例示するコントラスト向上フィルタ１０は、透明基材１の図面上方である他方の面に、機能層４を有する形態例であり、機能層４は観察者Ｖ側の最外面に位置し、反射防止層、保護層等である。
【００７７】
また、図３で例示するプラズマディスプレイ装置１００中に於けるコントラスト向上フィルタ１０は、色素含有光吸収層３が粘着剤層としての機能を兼用する形態である。また、同図では、透明基材１の図面上方である他方の面に、反射防止層等としての機能層４も有する形態例でもある。
【００７８】
Ｂ．画像表示装置：
本発明による画像表示装置は、図３の実施形態例で示す画像表示装置１００の様に、上記の様なコントラスト向上フィルタ１０を、ディスプレイパネル２０の観察者Ｖ側の面に、色素含有光吸収層３を有する形態なので色素含有光吸収層３よりもコントラスト向上層２を観察者Ｖ側に位置させる向きで、配置した構成の画像表示装置である。
【００７９】
ディスプレイパネル２０には、プラズマディスプレイパネル、液晶パネル、ＥＬ（電界発光）パネルなど、公知の各種ディスプレイパネルを採用することができる。
【００８０】
なお、画像表示装置１００は、ディスプレイパネル２０、コントラスト向上フィルタ１０以外に、ディスプレイ駆動回路、該駆動回路とディスプレイパネルとを接続する配線、これらを一体化してパネルモジュール化するシャーシ乃至はフレーム、さらに、ディスプレイ装置の用途に応じて、例えば、テレビジョン受像機の場合はチューナ等の各種入出力部品など、公知の各種部品、これらを収納する筐体（キャビネット）等を備えることができる。これらのその他の構成要素は、特に制限はなく、用途に応じたものとなる。
【００８１】
この様な構成画像表示装置１００とすることによって、前記したコントラスト向上フィルタ１０に基づく効果が得られる。その結果、コントラスト向上フィルタ１０が備えるコントラスト向上層２或いは更に色素含有光吸収層が、紫外線で経時的に劣化しないので、経時的な表示画像の品質低下が少ないディスプレイ装置となる。
【００８２】
Ｃ．変形形態：
本発明による、コントラスト向上フィルタ１０、それを用いた画像表示装置１００は、本発明の主旨を逸脱しない範囲内で、上記説明した以外のその構成要素を含んでも良い。また、上記説明した構成要素についても、上記以外の変形形態としても良い。
【００８３】
例えば、光吸収部２ｂの断面形状は、図１例示の実施形態では全周囲が直線からなる三角形状であり、楔形状でもあったが、その他の形状でも良い。また、断面形状が、台形形状、五角形形状、六角形形状等でも良い。或いは、三角形や台形等の両方又は片方の斜辺が、折れ線化又は曲線化した形状（光吸収部２ｂの外側に向かって凸形状或いは凹形状）等でも良い。
【００８４】
光吸収部２ｂの透明基材層１側（図１では上側）が光吸収部２ｂの外側に向かって凸形状に尖点のない滑らかな連続曲線で丸みを帯びた形状であっても良い。また、図１では、光吸収部２ｂは二等辺三角形形状の楔形状であり、楔形状の先端の向きは、図１の様に観察者Ｖ側としてもよく、この逆にしても良い。また、コントラスト向上層２と透明基材１との向きは、図１では、透明基材１側を観察者Ｖ側で例示したが、この逆でも良い。また、図１などでは、光吸収部２ｂは立体視で柱状物で、その延在方向を面方向に平行に、間隔を空けて多数配置した構成例であったが、光吸収部２ｂは面方向に格子状に構成されていてもよい。
【００８５】
以上の様に、光吸収部２ｂの断面形状、光吸収部２ｂと光透過部２ａとの形状関係を種々調整することで、ディスプレイパネルからの画像光の進行方向を調整して視野角を調整したり、外光の各種角度成分に対する光吸収量を調整したりすることができる。
【００８６】
また、コントラスト向上層２はコントラストの向上効果を有し得るが、この他、画像光を正面方向など視野角を特定の方向に絞って出光することも可能であり、この機能のみに注目すれば、覗き見防止フィルタとしての機能も有し得る。
【００８７】
Ｄ．用途：
本発明によるコントラスト向上フィルタは、各種画像表示装置に於けるディスプレイパネルの観察者側に配置される用途に好適に使用される。該ディスプレイパネルは、例えば、プラズマディスプレイパネル、液晶パネル、ＥＬ（電界発光）パネルなどであり、なかでもプラズマディスプレイパネルは好適なパネルの一つである。
【００８８】
このような本発明による画像表示装置は、テレビジョン受像機、測定機器や計器類、事務用機器、医療機器、電算機器、電話機、電子看板、遊戯機器、デジタルフォトフレーム、携帯情報端末等の画像表示装置として好適である。
【実施例】
【００８９】
以下、本発明を実施例、及び比較例によって詳述する。
【００９０】
《実施例１》
図１に例示する様な構成で、色素含有光吸収層３は機能層の粘着剤層を兼用する層として設けた、コントラスト向上フィルタ１０を次の様にして作製した。
【００９１】
＜光透過部形成用の樹脂組成物の調製＞
温度計、冷却管及び攪拌装置を備えたフラスコに、イソホロンジイソシアネート２０質量部、メトキシポリエチレングリコール（分子量４００、東邦化学工業株式会社製、商品名：メトキシＰＥＧ４００）５質量部を加え、４０℃以下に保ちながら滴下ロートよりペンタエリスリトールトリアクリレート１５質量部を２０分かけて滴下した。その後、ペンタエリスリトールトリアクリレート１５質量部及び触媒としてオクチル酸スズ０．０００２質量部を加え８０℃に昇温し、２時間保温しウレタン化反応を続け、ウレタンアクリレートＡを得た。
【００９２】
そして、このウレタンアクリレートＡ５０質量部、および多官能アクリレートモノマーとしてジメチロールトリシクロデカンジアクリレート５０質量部を混合したアクリレート系光重合性化合物混合物に、光重合開始剤として、前記式［２］で表わされるビス（２，４，６−トリメチルベンゾイル）−フェニルホスフィンオキシド（イルガキュア（登録商標）８１９、BASF社製）２．０質量部、および紫外線吸収剤として、ベンゾトリアゾール系紫外線吸収剤（ＴＩＮＵＶＩＮ（登録商標）１０９、BASF社製）０．５質量部を混合して均一化し、光透過部形成用の樹脂組成物を調整した。
【００９３】
＜光吸収部形成用の暗色樹脂組成物の調製＞
上記光透過部形成用の樹脂組成物と同様のアクリレート系光重合性化合物混合物を８４質量部、光吸収性色材としてカーボンブラック含有の平均粒径４．０μｍのアクリル架橋微粒子（ガンツ化成株式会社製）１６質量部、および光重合開始剤として前記式［２］で表わされるビス（２，４，６−トリメチルベンゾイル）−フェニルホスフィンオキシド（イルガキュア（登録商標）８１９、BASF社製）３．０質量部、および紫外線吸収剤として、ベンゾトリアゾール系紫外線吸収剤（ＴＩＮＵＶＩＮ（登録商標）１０９、BASF社製）０．５質量部を混合して均一化し、光吸収部形成用の暗色樹脂組成物を調整した。
【００９４】
＜コントラスト向上層の形成＞
透明基材１として、厚みが１００μｍの２軸延伸ポリエチレンテレフタレートフィルム（東洋紡績株式会社製、品番Ａ４３００）の片面に、光透過部形成用の樹脂組成物を用いて、成形金型で連続賦型加工を行うとともに、紫外線源（フュージョンＵＶシステムズ・ジャパン株式会社製、Ｄバルブ、波長３５０ｎｍ〜４５０ｎｍ近辺の出力が強い）にて紫外線（と可視光）を照射して、光透過部を形成するとともに、光透過部の表面に間隔を空けて並列して楔形の溝を多数形成した。
【００９５】
次いで、上記で得られた光吸収部形成用の暗色樹脂組成物を、楔形の溝に充填し、金属製のドクターブレードで余分の暗色樹脂組成物を掻き取った後、上記と同じ紫外線源（Ｄバルブ）にて紫外線（と可視光）を照射して暗色樹脂組成物を硬化させることにより、光吸収部２ｂを形成し、コントラスト向上層２を得た。
【００９６】
＜色素含有光吸収層の形成＞
アクリル系粘着剤（感圧性粘着剤「オリバイン（登録商標）」ＢＰＳ６２７１：商品名、固形分２７％、東洋インキ製造株式会社製）９９．７質量部、および硬化剤（ＢＸＸ５６２７：商品名、東洋インキ製造株式会社製）０．３質量部に、近赤外線吸収色素として、フタロシアニン系化合物（ＩＲ１２：商品名、株式会社日本触媒製）０．０５質量部、フタロシアニン系化合物（ＩＲ１４：商品名、株式会社日本触媒製）０．０２質量部、及びジインモニウム系化合物（ＩＲＧ−０６８：商品名、株式会社日本触媒製）０．０３質量部を配合した。更に、ネオン光吸収色素（ＴＡＰ２：商品名、山田化学工業株式会社製）を０．０１質量部配合した。更に、紫外線吸収剤として、Ｃｙａｓｏｒｂ（登録商標）ＵＶ２４（サイテック社製）を４質量部、光安定剤として、ＴＩＮＵＶＩＮＮ（登録商標）１４４（BASF社製）を２質量部、調色色素として、ＫＡＹＡＳＥＴ（日本化薬株式会社製）を０．１質量部、及び、層状粘土鉱物として、クニピア（登録商標）Ｄ３６（クニミネ工業株式会社製）を０．０５質量部配合し、混合物を得た。この混合物を十分攪拌させて色素含有光吸収層形成用の樹脂組成物を作製した。
【００９７】
この樹脂組成物を厚さ３８μｍの中剥離性離型フィルム（東洋紡績株式会社製、Ｅ７００７）上に厚さ２５μｍになるように塗布し、１００℃、２分間乾燥させ塗膜を形成した後、この塗膜上に３８μｍの軽剥離性離型フィルム（東洋紡績株式会社製、Ｅ７００５）をラミネートし、離型フィルム間に設けられた粘着性を有する光学フィルタ層を作製した。
【００９８】
＜コントラスト向上フィルタの作製＞
上記光学フィルタ層の軽剥離性離型フィルムを剥がし、上記コントラスト向上層２の表面と貼合することで、目的とするコントラスト向上フィルタを作製した。
【００９９】
《比較例１》
実施例１において、光透過部形成用の樹脂組成物、及び光吸収部形成用の暗色樹脂組成物において、光重合開始剤を、下記式［３］で表わされる、１−ビドロキシ−シクロヘキシル−フェニル−ケトン（イルガキュア（登録商標）１８４、BASF社製）に変更（光透過部形成用の樹脂組成物では２．０質量部、光吸収部形成用の暗色樹脂組成物では５．０質量部）した以外、実施例１と同様の方法でコントラスト向上フィルタの作製を試みた。しかし、含有する紫外線吸収剤の影響で、光重合が不完全で充分に硬化したコントラスト向上層２が得られなかった。この為、この後の色素含有光吸収層の積層は行わなかった。
【化５】
2012194522.tif 000006
【０１００】
《性能評価》
実施例１のコントラスト向上フィルタを用いて、色素含有光吸収層の耐久性を評価した。評価は、耐光性試験で行った。そして、試験開始前と試験後との間での、近赤外線吸収機能とネオン光吸収機能とは透過率の変化量で、色補正機能はフィルタの透過色度の色味の変化度合いで調べた。
【０１０１】
＜耐光性試験＞
耐光性試験は、耐光性試験機（アトラス・サンテストXLS+、株式会社東京精機製作所社製）を用いて行われた。具体的には、出力５５０Ｗ／ｍ2のキセノンランプをコントラスト向上フィルタに照射し、かつ６３℃の環境下に１４０時間放置した。
【０１０２】
＜分光評価および透過色度評価＞
上記試験前後の透過率を、分光光度計（製品名：ＵＶ２２００、株式会社島津製作所製）を用いて測定し、近赤外線吸収機能は近赤外線吸収帯域の代表波長として波長９００ｎｍでの透過率の変化で評価した。ネオン光吸収機能はネオン光吸収帯域の略中心波長である波長５９２ｎｍでの透過率の変化で評価した。なお、透過率の試験前後の変化量は、下記式により求めた。
透過率の変化量＝試験後の透過率（％）−試験前の透過率（％）
【０１０３】
また、上記試験後の透過色度を、上記分光光度計を用いて測定し、色味の変化として、ＪＩＳ  Ｚ８７０１に準拠して透過色度（Δｘ，Δｙ）に於けるΔｘ及びΔｙの変化も算出した。
【０１０４】
結果を表１に示す。
【表１】
2012194522.tif 000007
【０１０５】
表１に示す様に、耐光性試験後でも、実施例１は、近赤外線吸収性能が波長９００ｎｍでの透過率が０．７％上昇する程度に留まり、またネオン光吸収性能が波長５９２ｎｍでの透過率が２．８％上昇する程度に留まった。
【０１０６】
また、色味の変化も、Δｘ及びΔｙ共にその変化量が、実施例１は０．００５以下の範囲あり、これは長期使用しても色変化が小さい観点から好ましいものである。
【０１０７】
《実施例２》
実施例２においては、実施例１の光透過部形成用の樹脂組成物を以下の樹脂組成物に代えた以外、実施例１と同様の方法でコントラスト向上フィルタの作製を試みた。
【０１０８】
＜光透過部形成用の樹脂組成物の調製＞
実施例２においては、実施例１で作製したウレタンアクリレートおよびジメチロールトリシクロデカンジアクリレートからなるアクリレート系光重合性化合物混合物１００質量部に、光重合開始剤として、前記式［２］で表わされるビス（２，４，６−トリメチルベンゾイル）−フェニルホスフィンオキシド（イルガキュア（登録商標）８１９、BASF社製）３．０質量部、紫外線吸収剤として、ベンゾトリアゾール系紫外線吸収剤（ＴＩＮＵＶＩＮ（登録商標）１０９、BASF社製）０．５質量部および酸化防止剤として、ペンタエリスリチル・テトラキス［３−（３，５−ジ−ｔ−ブチル−４−ヒドロキシフェニル）プロピオネート］（イルガノックス（登録商標）１０１０、BASF株式会社製）１．０質量部を混合して均一化し、光透過部形成用の樹脂組成物を調整した。
【０１０９】
《実施例３》
実施例３においては、実施例１の光透過部形成用の樹脂組成物を以下の樹脂組成物に代えた以外、実施例１と同様の方法でコントラスト向上フィルタの作製を試みた。
【０１１０】
＜光透過部形成用の樹脂組成物の調製＞
実施例３においては、実施例１で作製したウレタンアクリレートおよびジメチロールトリシクロデカンジアクリレートからなるアクリレート系光重合性化合物混合物１００質量部に、光重合開始剤として、前記式［２］で表わされるビス（２，４，６−トリメチルベンゾイル）−フェニルホスフィンオキシド（イルガキュア（登録商標）８１９、BASF社製）３．０質量部、および紫外線吸収剤として、ベンゾトリアゾール系紫外線吸収剤（ＴＩＮＵＶＩＮ（登録商標）１０９、BASF社製）０．５質量部を混合して均一化し、光透過部形成用の樹脂組成物を調整した。
【０１１１】
《実施例４》
実施例４においては、実施例１の光透過部形成用の樹脂組成物を以下の樹脂組成物に代えた以外、実施例１と同様の方法でコントラスト向上フィルタの作製を試みた。
【０１１２】
＜光透過部形成用の樹脂組成物の調製＞
実施例４においては、実施例１で作製したウレタンアクリレートおよびジメチロールトリシクロデカンジアクリレートからなるアクリレート系光重合性化合物混合物１００質量部に、光重合開始剤として、前記式［２］で表わされるビス（２，４，６−トリメチルベンゾイル）−フェニルホスフィンオキシド（イルガキュア（登録商標）８１９、BASF社製）３．０質量部、紫外線吸収剤として、ベンゾトリアゾール系紫外線吸収剤（ＴＩＮＵＶＩＮ（登録商標）１０９、BASF社製）１．０質量部および酸化防止剤として、ペンタエリスリチル・テトラキス［３−（３，５−ジ−ｔ−ブチル−４−ヒドロキシフェニル）プロピオネート］（イルガノックス（登録商標）１０１０、BASF株式会社製）１．０質量部を混合して均一化し、光透過部形成用の樹脂組成物を調整した。
【０１１３】
《実施例５》
実施例５においては、実施例１の光透過部形成用の樹脂組成物を以下の樹脂組成物に代えた以外、実施例１と同様の方法でコントラスト向上フィルタの作製を試みた。
【０１１４】
＜光透過部形成用の樹脂組成物の調製＞
実施例５においては、実施例１で作製したウレタンアクリレートおよびジメチロールトリシクロデカンジアクリレートからなるアクリレート系光重合性化合物混合物１００質量部に、光重合開始剤として、前記式［２］で表わされるビス（２，４，６−トリメチルベンゾイル）−フェニルホスフィンオキシド（イルガキュア（登録商標）８１９、BASF社製）３．０質量部、および紫外線吸収剤として、ベンゾトリアゾール系紫外線吸収剤（ＴＩＮＵＶＩＮ（登録商標）１０９、BASF社製）１．０質量部を混合して均一化し、光透過部形成用の樹脂組成物を調整した。
【０１１５】
《性能評価》
実施例２〜実施例５のコントラスト向上フィルタを用いて、色素含有光吸収層の耐久性を評価した。評価は、耐光性試験で行った。そして、試験開始前と試験後との間でのフィルタの透過色度の色味の変化度合いで調べた。
【０１１６】
＜耐光性試験＞
耐光性試験は、耐光性試験機（Ci4000、Atlas Material Testing Technology LLC社製）を用いて行われた。具体的には、出力５５０Ｗ／ｍ2のキセノンランプをコントラスト向上フィルタに照射し、かつ６３℃の環境下に１４０時間放置した。
【０１１７】
＜透過色度評価＞
上記試験前後の透過色度を、上記した分光光度計を用いて測定し、色味の変化として、ＪＩＳ  Ｚ８７０１に準拠して透過色度（Δｘ，Δｙ）に於けるΔｘ及びΔｙの変化を算出した。
【０１１８】
結果を表２に示す。
【表２】
2012194522.tif 000008
【０１１９】
表２に示す様に、酸化防止剤を添加した実施例２および４のコントラスト向上フィルタは、酸化防止剤を添加していない実施例３および実施例５のコントラスト向上フィルタに比べて、ΔｘおよびΔｙが共に小さかった。この結果から、酸化防止剤を添加すると、色変化をより抑制できることが確認された。
【符号の説明】
【０１２０】
１      透明基材
２      コントラスト向上層
２ａ    光吸収部
２ｂ    光透過部
３      色素含有光吸収層（波長吸収機能層）
４      機能層
１０    コントラスト向上フィルタ
２０    ディスプレイパネル
１００  画像表示装置
Ｖ      観察者
【図１】
2012194522.tif 000012
【図２】
2012194522.tif 000013
【図３】
2012194522.tif 000014